(57)【要約】  剛性と捕集効率の両方に優れる濾過材、それを用いたフィルタエレメント、及び濾過材の製造方法を提供する。本発明の濾過材は、融着繊維が融着した融着不織布層と、構成樹脂の異なる２種類以上の繊維が混在した摩擦帯電不織布層とを有し、前記融着繊維の融着部が損傷しておらず、しかも濾過材の１００γ値が３５以上である。本発明のフィルタエレメントは、前記濾過材を襞折りした状態で備えている。また、濾過材は、融着繊維を含む繊維ウエブと、構成樹脂の異なる２種類以上の繊維が混在した混在繊維ウエブとを積層した後、前記融着繊維の融着、積層体の洗浄、及び気体の作用によって混在繊維ウエブを摩擦帯電させて製造できる。【特許請求の範囲】
【請求項１】
融着繊維が融着した融着不織布層と、構成樹脂の異なる２種類以上の繊維が混在した摩擦帯電不織布層とを有する濾過材であり、前記融着繊維の融着部が損傷しておらず、しかも濾過材の１００γ値が３５以上であることを特徴とする、濾過材。
【請求項２】
摩擦帯電不織布層の両面に、融着繊維が融着した融着不織布層を備えた三層構造を有することを特徴とする、請求項１記載の濾過材。
【請求項３】
いずれの融着不織布層も構成繊維として、限界酸素指数が２０以上の繊維を含み、かつ、摩擦帯電不織布層の目付の０．５倍以上の目付を有することを特徴とする、請求項２記載の濾過材。
【請求項４】
融着不織布層の構成繊維として、繊度１５ｄｔｅｘ以上の繊維を含んでいることを特徴とする、請求項１〜３のいずれか一項に記載の濾過材。
【請求項５】
請求項１〜４のいずれか一項に記載の濾過材を襞折りした状態で備えていることを特徴とする、フィルタエレメント。
【請求項６】
（１）融着繊維を含む融着用繊維ウエブと、構成樹脂の異なる２種類以上の繊維が混在した混在繊維ウエブとを積層して、融着用繊維ウエブ層と混在繊維ウエブ層とを有する積層繊維ウエブを形成する工程、
（２）前記積層繊維ウエブを構成する融着用繊維ウエブ層の融着繊維を融着させて、融着不織布層と混在繊維ウエブ層とを有する、融着積層不織布を形成する工程、
（３）前記融着積層不織布を洗浄し、油剤を取り除いて、洗浄積層不織布を形成する工程、
（４）前記洗浄積層不織布の混在繊維ウエブ層構成繊維を、気体の作用による繊維同士の摩擦によって帯電させ、融着不織布層と摩擦帯電不織布層とを有する濾過材を形成する工程、
を有することを特徴とする、濾過材の製造方法。
【発明の詳細な説明】
【技術分野】
【０００１】
本発明はエアフィルタやマスクなどに使用することのできる濾過材、それを用いたフィルタエレメント、及び濾過材の製造方法に関する。
【背景技術】
【０００２】
従来から、空気中の塵埃を捕集するために、濾過材が用いられている。このような濾過材は、圧力損失が低く、しかも塵埃の捕集効率は高い方が好ましいが、このような要求を満足させるために、帯電した濾過材が使用されている。このような帯電した濾過材として、構成樹脂の異なる２種類以上の繊維を摩擦帯電させた濾過材が知られている。【０００３】
例えば、本願出願人は、「清浄な複数の繊維成分からなり、該繊維成分同士が摩擦帯電されてなる帯電不織布において、前記複数の繊維成分が、ポリオレフィン系繊維と、無機系溶媒によって紡糸されたアクリル系繊維とを含むことを特徴とする帯電不織布。」（特許文献１）を提案した。このような帯電不織布は前記のような物性、つまり、圧力損失が低く、しかも塵埃の捕集効率の高いものであった。しかしながら、濾過材を使用する場合に、襞折り加工を実施し、その周囲を外枠で固定してフィルタエレメントとする場合のように、ある程度の剛性が必要な場合があるが、前記帯電不織布は剛性が不充分であり、濾過材として使用しにくいものであった。【０００４】
そのため、例えば、「ポリオレフィン系繊維とポリエステル系繊維を含む繊維混合層の片面に補強ネット層を設け、さらに最外層に油剤付着量が０．１重量％未満の不織布層を設けてなり、補強ネット層及び／又は不織布層には熱融着成分が含まれており、これらの各層間が絡合および熱融着成分による熱接着により一体化されていることを特徴とする摩擦帯電濾材。」（特許文献２）が提案されている。このような摩擦帯電濾材は、繊維混合層、補強ネット層及び不織布層とを積層し、ニードルパンチ処理によって摩擦帯電と絡合を同時に行なった後、加熱し、熱融着成分を熱接着させることによって一体化して製造できることを開示している。しかしながら、このような方法により製造した場合、摩擦帯電後の加熱によって、帯電量が少なくなり、捕集効率が低下する傾向があった。そのため、熱融着成分を熱接着させることによって一体化した後に、ニードルパンチ処理によって摩擦帯電と絡合を同時に行なって製造するという方法も考えられるが、このような方法によると、熱接着部がニードルパンチにより損傷することによって、剛性が低下してしまい、濾過材として使用しにくいものであった。【０００５】
このように、従来、充分な捕集効率と充分な剛性とを両立する濾過材が存在しないのが現実であった。
【先行技術文献】
【特許文献】
【０００６】
【特許文献１】特開２０００−１７００６８号公報
【特許文献２】特開２０１１−５３９８号公報
【発明の概要】
【発明が解決しようとする課題】
【０００７】
本発明はこのような状況下においてなされたものであり、剛性と捕集効率の両方に優れる濾過材を提供することを目的とする。また、それを用いたフィルタエレメント、及び濾過材の製造方法を提供することを目的とする。
【課題を解決するための手段】
【０００８】
本発明は、
［１］融着繊維が融着した融着不織布層と、構成樹脂の異なる２種類以上の繊維が混在した摩擦帯電不織布層とを有する濾過材であり、前記融着繊維の融着部が損傷しておらず、しかも濾過材の１００γ値が３５以上であることを特徴とする、濾過材、
［２］摩擦帯電不織布層の両面に、融着繊維が融着した融着不織布層を備えた三層構造を有することを特徴とする、［１］の濾過材、
［３］いずれの融着不織布層も構成繊維として、限界酸素指数が２０以上の繊維を含み、かつ、摩擦帯電不織布層の目付の０．５倍以上の目付を有することを特徴とする、［２］の濾過材、
［４］融着不織布層の構成繊維として、繊度１５ｄｔｅｘ以上の繊維を含んでいることを特徴とする、［１］〜［３］のいずれかの濾過材、
［５］［１］〜［４］のいずれかの濾過材を襞折りした状態で備えていることを特徴とする、フィルタエレメント、
［６］（１）融着繊維を含む融着用繊維ウエブと、構成樹脂の異なる２種類以上の繊維が混在した混在繊維ウエブとを積層して、融着用繊維ウエブ層と混在繊維ウエブ層とを有する積層繊維ウエブを形成する工程、（２）前記積層繊維ウエブを構成する融着用繊維ウエブ層の融着繊維を融着させて、融着不織布層と混在繊維ウエブ層とを有する、融着積層不織布を形成する工程、（３）前記融着積層不織布を洗浄し、油剤を取り除いて、洗浄積層不織布を形成する工程、（４）前記洗浄積層不織布の混在繊維ウエブ層構成繊維を、気体の作用による繊維同士の摩擦によって帯電させ、融着不織布層と摩擦帯電不織布層とを有する濾過材を形成する工程、を有することを特徴とする、濾過材の製造方法、
に関する。
【発明の効果】
【０００９】
本発明の［１］の濾過材は、摩擦帯電不織布層に加えて、融着不織布層を有し、融着繊維の融着部が損傷していないため、充分な剛性を有し、しかも１００γ値が３５以上と、捕集効率の優れる濾過材である。【００１０】
本発明の［２］の濾過材は、摩擦帯電不織布層の両面に、融着不織布層を備えているため、更に剛性の優れる濾過材である。また、摩擦帯電不織布層の両面に、融着不織布層を備えていることによって、濾過材加工時等の摩擦しやすい場面においても、毛羽立つことがないという効果も奏する。【００１１】
本発明の［３］の濾過材は、いずれの融着不織布層も構成繊維として、酸素限界指数が２０以上の繊維を含み、しかも、摩擦帯電不織布層の目付の０．５倍以上の目付を有するため、難燃性にも優れている。そのため、自動車などの車室内用フィルタとして使用する場合のように、難燃性を必要とする用途にも適用することができる。【００１２】
本発明の［４］の濾過材は、融着不織布層の構成繊維として繊度１５ｄｔｅｘ以上の太い繊維を含んでいるため、更に剛性が優れている。【００１３】
本発明の［５］のフィルタエレメントは、前記の濾過材を襞折りした状態で備えており、濾過材は充分な剛性を有し、隣接する濾過材同士が接触することもないため、充分な捕集効率を有するフィルタエレメントである。【００１４】
本発明の［６］の濾過材の製造方法は、融着積層不織布を形成し、油剤を取り除き、摩擦帯電しやすい洗浄積層不織布とした後に、気体の作用による繊維同士の摩擦によって帯電させる方法であり、帯電後に融着積層不織布を形成する際の熱の影響を受けないため、捕集効率の優れる濾過材を製造することができる。また、気体の作用により摩擦帯電させる方法であり、気体の作用によっては融着繊維の融着部が損傷しないため、剛性の優れる濾過材を製造することができる。
【発明を実施するための形態】
【００１５】
本発明の濾過材は、融着繊維が融着した融着不織布層を有し、融着繊維の融着部が損傷していないため、濾過材は剛性を有するものであるとともに、１００γ値が３５以上の捕集効率の優れるものである。
【００１６】
本発明の融着不織布層は剛性に優れているように、融着繊維を含み、融着した不織布層である。この融着繊維は融着可能な樹脂（以下、「融着樹脂」と表記することがある）を繊維表面に有する繊維であれば良く、特に限定するものではないが、例えば、ポリエステル系樹脂、ポリアミド系樹脂、ポリ塩化ビニリデン系樹脂、ポリ塩化ビニル系樹脂、ポリオレフィン系樹脂を融着樹脂として繊維表面に有する融着繊維であることができる。特に、剛性に優れているように、ポリエステル系樹脂を融着樹脂として繊維表面に有する融着繊維が好ましい。
【００１７】
本発明の融着繊維は前述のような融着樹脂を繊維表面に有していれば良く、融着樹脂のみから構成されていても良いが、融着樹脂が融着しても繊維形態を維持し、剛性の優れる融着繊維であるように、融着樹脂に加えて、融着樹脂が融着する条件では融着しない樹脂（以下、「非融着樹脂」と表記することがある）を含む２種類以上の樹脂からなる融着繊維であるのが好ましい。融着樹脂と非融着樹脂とからなる融着繊維は、例えば、非融着樹脂を融着樹脂で被覆した芯鞘型融着繊維、非融着樹脂と融着樹脂とを貼り合せたサイドバイサイド型融着繊維、を挙げることができる。特に、芯鞘型融着繊維は剛性の優れる融着繊維であり、結果として融着不織布層であることができるため好適である。
【００１８】
前述の通り、融着樹脂がポリエステル系樹脂からなるのが好ましいため、非融着樹脂と融着樹脂との組合せ（非融着樹脂／融着樹脂）が、ポリエチレンテレフタレート／共重合ポリエステルの組合せ、ポリエチレンテレフタレート／ポリブチレンテレフタレートの組合せ、ポリエチレンテレフタレート／ポリトリメチレンテレフタレートの組合せからなるのが好ましく、特に、これら非融着樹脂と融着樹脂との組合せが芯成分／鞘成分であるのが好ましい。
【００１９】
このような融着繊維（好ましくはポリエステル系樹脂を融着樹脂とする融着繊維、特には、非融着樹脂と融着樹脂のいずれもがポリエステル系樹脂からなる芯鞘型融着繊維）は、剛性に優れているように、融着不織布層中、３０ｍａｓｓ％以上含まれているのが好ましく、５０ｍａｓｓ％以上含まれているのがより好ましく、６０ｍａｓｓ％以上含まれているのが更に好ましく、７０ｍａｓｓ％以上含まれているのが更に好ましい。
【００２０】
本発明の融着不織布層を構成できる融着繊維以外の繊維（以下、「非融着繊維」ということがある）は、融着繊維が融着する温度では融着しない繊維であり、特に限定するものではないが、例えば、ポリアミド系繊維、ポリビニルアルコール系繊維、ポリ塩化ビニリデン系繊維、ポリ塩化ビニル系繊維、アクリル系繊維、ポリオレフィン系繊維などの合成繊維；レーヨン系繊維などの再生繊維；アセテート系繊維などの半合成繊維；ガラス系繊維などの無機繊維；綿や麻などの植物繊維；羊毛などの動物繊維；などを挙げることができる。これらの中でも、合成繊維であると、後述の摩擦帯電不織布層構成繊維と摩擦することによって、摩擦帯電不織布層の帯電量を維持又は向上させやすいため好適である。
【００２１】
なお、本発明の濾過材を、難燃性を必要とする用途に使用する場合には、融着不織布層は限界酸素指数が２０以上の繊維を含んでいるのが好ましい。この限界酸素指数が２０以上の繊維量が多ければ多い程、難燃性に優れているため、限界酸素指数が２０以上の繊維は、融着不織布層中、７０ｍａｓｓ％以上を占めているのが好ましく、８０ｍａｓｓ％以上を占めているのがより好ましく、９０ｍａｓｓ％以上を占めているのが更に好ましく、１００ｍａｓｓ％を占めているのが最も好ましい。なお、この限界酸素指数は、ＪＩＳ  Ｋ  ７２０１により測定した値をいう。
【００２２】
このような限界酸素指数が２０以上の繊維は特に限定するものではないが、例えば、ポリエステル系繊維、ポリアミド系繊維、ビニロン系繊維、ポリ塩化ビニリデン系繊維、ポリ塩化ビニル系繊維などの合成繊維；ガラス系繊維などの無機繊維；羊毛、絹などの動物繊維；などを挙げることができる。前述の通り、後述の摩擦帯電不織布層構成繊維と摩擦することによって、摩擦帯電不織布層の帯電量を維持又は向上させやすい合成繊維が好適であり、剛性に優れるポリエステル系繊維が特に好適である。
【００２３】
本発明の融着不織布層の構成繊維（融着繊維、非融着繊維、限界酸素指数が２０以上の繊維など）の繊度は特に限定するものではないが、融着不織布層が存在することによって濾過材の剛性が優れているように、繊度１５ｄｔｅｘ以上の構成繊維を含んでいるのが好ましく、繊度１６ｄｔｅｘ以上の構成繊維を含んでいるのがより好ましい。一方で、繊度が大き過ぎると、融着不織布層が濾過に関与しにくくなる傾向があるため、５０ｄｔｅｘ以下であるのが好ましい。このような繊度１５ｄｔｅｘ以上の構成繊維が多ければ多い程、濾過材の剛性を高めることができるため、融着不織布層中、３０ｍａｓｓ％以上含まれているのが好ましく、４５ｍａｓｓ％以上含まれているのがより好ましく、６５ｍａｓｓ％以上含まれているのが更に好ましく、８０ｍａｓｓ％以上含まれているのが更に好ましい。一方で、融着不織布層も濾過に関与しやすいように、１５ｄｔｅｘ未満の構成繊維も含んでいるのが好ましく、１２ｄｔｅｘ以下の構成繊維も含んでいるのがより好ましく、１０ｄｔｅｘ以下の構成繊維も含んでいるのが更に好ましく、８ｄｔｅｘ以下の構成繊維も含んでいるのが更に好ましい。なお、本発明における「繊度」はＪＩＳ  Ｌ  １０１５：2010、８．５．１（正量繊度）に規定されているＡ法により得られる値を意味する。
【００２４】
また、融着不織布層の構成繊維（融着繊維、非融着繊維、限界酸素指数が２０以上の繊維など）の繊維長は特に限定するものではないが、融着不織布層が存在していることによって濾過材の剛性が優れているように、３０ｍｍ以上であるのが好ましく、４０ｍｍ以上であるのがより好ましく、５０ｍｍ以上であるのが更に好ましい。一方で、繊維長が長すぎると、構成繊維が均一に分散することが困難になり、捕集効率が悪くなる傾向があるため、１５０ｍｍ以下であるのが好ましく、１１０ｍｍ以下であるのがより好ましい。本発明における「繊維長」は、ＪＩＳ  Ｌ  １０１５：2010、８．４．１［補正ステープルダイヤグラム法（Ｂ法）］により得られる値を意味する。
【００２５】
融着不織布層の目付は特に限定するものではないが、濾過材に剛性を付与できるように、２０〜２００ｇ／ｍ２であるのが好ましく、３０〜１００ｇ／ｍ２であるのがより好ましく、４０〜８０ｇ／ｍ２であるのが更に好ましい。本発明における目付は１ｍ２あたりの質量であり、ＪＩＳ  Ｌ  １０８５：1998、６．２「単位面積当たりの質量」に規定する方法により得られる値をいう。
【００２６】
また、剛性に優れているように、融着不織布層の厚さは０．２ｍｍ以上であるのが好ましく、０．３ｍｍ以上であるのがより好ましく、０．４ｍｍ以上であるのが更に好ましく、０．５ｍｍ以上であるのが更に好ましく、０．６ｍｍ以上であるのが更に好ましく、０．７ｍｍ以上であるのが更に好ましい。一方で、厚さが１００ｍｍを超えると、形態安定性が悪くなりやすく、また、厚過ぎて汎用性に劣る傾向があるため１００ｍｍ以下であるのが好ましく、５０ｍｍ以下であるのがより好ましく、３０ｍｍ以下であるのが更に好ましく、２０ｍｍ以下であるのが更に好ましく、１０ｍｍ以下であるのが更に好ましく、５ｍｍ以下であるのが更に好ましく、３ｍｍ以下であるのが更に好ましく、２ｍｍ以下であるのが更に好ましい。
【００２７】
本発明における「厚さ」は、濾過材の厚さ方向断面における実体顕微鏡写真を撮影し、無作為に選んだ５点における厚さの算術平均値をいう。なお、融着不織布層など、層を判別しにくい場合には、例えば、カヤステインＱ、テスターカラー、ボーケンステイン、ヨウ素・ヨウ化カリウム溶液等により染色することによって、各層を認識しやすくした上で、厚さを測定することができる。例えば、融着不織布層が好適であるポリエステル系樹脂を融着樹脂として繊維表面に有する融着繊維を含んでいる場合、カヤステインＱを用いて融着不織布層を茶色に染色することにより、正確に融着不織布層の厚さを測定できる。
【００２８】
本発明の融着不織布層は融着繊維が融着した層であるが、融着繊維の融着部が損傷していないため、剛性の優れる層である。例えば、融着繊維を融着させた後に、ニードルを作用させると、ニードルの作用によって、融着繊維が融着した融着部が破壊され、繊維間の結合部（融着部）が破壊されてしまうため、融着不織布層の剛性が低下してしまい、結果として濾過材の剛性が低下し、濾過材として使用しにくいものであるが、本発明の濾過材においては、融着繊維の融着部が損傷していないため、剛性が優れ、濾過材として使用しやすいものである。
【００２９】
なお、本発明の融着不織布層は融着繊維が融着した層であるが、融着繊維の融着以外の結合を有していても良い。例えば、ニードルや水流などの流体流による絡合、接着剤による接着などによる結合も有していても良い。特に、繊維表面全体が濾過に関与できるように、融着不織布層は融着繊維の融着のみ、又は融着繊維の融着と絡合により結合しているのが好ましい。なお、絡合により結合している場合、絡合作用によって融着繊維の融着部が損傷しないように、絡合作用によって結合した後に、融着繊維を融着させることが好ましい。
【００３０】
本発明の濾過材は前述のような融着不織布層に加えて、構成樹脂の異なる２種類以上の繊維が混在した摩擦帯電不織布層を有しているため、１００γ値が３５以上という、捕集効率の優れる濾過材である。
【００３１】
本発明の摩擦帯電不織布層は構成樹脂の異なる２種類以上の繊維が混在し、摩擦によって帯電した不織布層であるが、この構成繊維は構成樹脂が異なれば、摩擦帯電するが、充分な帯電量であるように、摩擦によって帯電しやすい構成樹脂からなる繊維が混在しているのが好ましい。例えば、ポリオレフィン系繊維とアクリル系繊維との組合せ；フッ素系繊維とポリアミド系繊維、羊毛、ガラス系繊維、絹又はレーヨン系繊維との組合せ；ウレタン系繊維とポリアミド系繊維、羊毛、ガラス系繊維、絹又はレーヨン系繊維との組合せ；塩化ビニル系繊維とポリアミド系繊維、羊毛、ガラス系繊維、絹又はレーヨン系繊維との組合せ；ポリオレフィン系繊維とポリアミド系繊維、羊毛、ガラス系繊維、絹又はレーヨン系繊維との組合せ；アクリル系繊維とポリアミド系繊維、羊毛、ガラス系繊維、絹又はレーヨン系繊維の組合せ；ビニロン系繊維とポリアミド系繊維、羊毛、ガラス系繊維、絹又はレーヨン系繊維との組合せ；ポリエステル系繊維とポリアミド系繊維、羊毛、ガラス系繊維、絹又はレーヨン系繊維との組合せ；アセテート系繊維とポリアミド系繊維、羊毛、ガラス系繊維、絹又はレーヨン系繊維との組合せ；などを挙げることができる。これらの中でも、ポリオレフィン系繊維とアクリル系繊維との組合せは帯電量が多いため好適な組合せである。
【００３２】
なお、「構成樹脂が異なる」とは、繊維表面（両端部を除く）の構成樹脂が異なることを意味し、仮に、繊維内部を構成する樹脂が他の繊維の繊維表面又は繊維内部の構成樹脂と同じであったとしても、繊維表面（両端部を除く）の構成樹脂が異なっていれば、構成樹脂の異なる繊維であるとみなす。
【００３３】
前述の通り、摩擦帯電不織布層構成繊維はポリオレフィン系繊維とアクリル系繊維との組合せが好ましいが、ポリオレフィン系繊維構成樹脂としては、例えば、ポリプロピレン樹脂、ポリエチレン樹脂、ポリスチレン樹脂、酢酸ビニル共重合体樹脂、エチレン−プロピレン共重合体、又は、これら樹脂の一部をシアノ基やハロゲンで置換した樹脂などを挙げることができ、ポリオレフィン系繊維はこれら構成樹脂１種類、又は２種類以上からなる複合繊維であることができる。例えば、芯鞘型複合繊維であり、鞘成分がポリオレフィン系樹脂からなるポリオレフィン系繊維であっても良い。
【００３４】
また、好適であるポリオレフィン系繊維の場合、リン系添加剤とイオウ系添加剤を含有しているのが好ましい。リン系添加剤とイオウ系添加剤を含有していることによって、初期捕集効率が向上するためである。なお、リン系添加剤とイオウ系添加剤に加えて、更に、フェノール系、アミン系などの他の添加剤が含まれていても良い。
【００３５】
このリン系添加剤はポリオレフィン系繊維中、０．０１ｍａｓｓ％以上含有しているのが好ましく、０．２ｍａｓｓ％以上含有しているのがより好ましく、０．３ｍａｓｓ％以上含有しているのが更に好ましく、０．６ｍａｓｓ％以上含有しているのが更に好ましい。
【００３６】
このリン系添加剤としては、例えば、トリスノニルフェニルホスファイト、トリス（２，４−ジ−ｔ−ブチルフェニル）ホスファイト、ジステアリルペンタエリスリトールジホスファイト、ビス（２，４−ジ−ｔ−ブチルフェニル）ペンタエリスリトールホスファイト、ビス（２，６，ジ−ｔ−ブチル−４−メチルフェニル）ペンタエリスリトールホスファイト、２，２−メチレンビス（４，６−ジ−ｔ−ブチルフェニル）オクチルホスファイト、テトラキス（２，４−ジ−ｔ−ブチルフェニル）−４，４’−ビフェニレン−ジ−ホスホナイト、ビス（２，４−ビス（１，１−ジメチルエチル）−６−メチルフェニル）エチルエステル亜リン酸、テトラキス（２，４−ジ−ｔ−ブチルフェニル）（１，１−ビフェニル）−４，４’−ジイルビスホスフォナイト、ビス（ビス（２，４−ジ−ｔ−ブチル−５−メチルフェノキシ）ホスフィノ）などのリン系酸化防止剤を挙げることができる。
【００３７】
イオウ系添加剤としては、ジラウリル−３，３’−チオジプロピオネート、ジミリスチル−３，３’−チオジプロピオネート、ジステアリル−３，３’−チオジプロピオネート、ペンタエリスリトールテトラキスなどのイオウ系酸化防止剤などが好適に使用できる。このイオウ系添加剤はポリオレフィン系繊維中、０．０１ｍａｓｓ％以上含まれているのが好ましく、０．１ｍａｓｓ％以上含まれているのがより好ましい。
【００３８】
なお、リン系添加剤とイオウ系添加剤の合計量が多くなると、紡糸性が悪くなる傾向があるため、リン系添加剤とイオウ系添加剤の合計量がポリオレフィン系繊維の５ｍａｓｓ％以下であるのが好ましく、２ｍａｓｓ％以下であるのがより好ましく、１ｍａｓｓ％以下であるのが更に好ましい。
【００３９】
一方、アクリル系繊維としては、アクリロニトリルを主成分（８５％以上）とするポリアクリロニトリル系と、アクリロニトリルを３５％以上８５％未満含むモダクリル系のいずれであっても使用することができる。また、ポリアクリロニトリル系繊維は有機系溶媒を用いて紡糸したものと、無機系溶媒を用いて紡糸したものの２種類があるが、いずれのポリアクリロニトリル系繊維であっても良い。
【００４０】
なお、摩擦帯電不織布層構成繊維として融着繊維を含み、融着していると、更に剛性の優れる濾過材であることができ、また、構成繊維が毛羽立ちにくく、繊維の脱落も生じにくい、という効果を奏する。
【００４１】
このような摩擦帯電不織布層を構成する融着繊維は、融着不織布層を構成できる融着繊維と同様の融着繊維であることができる。つまり、例えば、ポリエステル系樹脂、ポリアミド系樹脂、ポリ塩化ビニリデン系樹脂、ポリ塩化ビニル系樹脂、ポリオレフィン系樹脂を融着樹脂とする融着繊維を挙げることができ、剛性の優れるポリエステル系樹脂を融着樹脂とする融着繊維が好ましい。
【００４２】
また、摩擦帯電不織布層を構成できる融着繊維は前述のような融着樹脂を有していれば良く、融着樹脂のみから構成されていても良いし、剛性の優れる摩擦帯電不織布層であるように、融着樹脂に加えて非融着樹脂を含む融着繊維であるのが好ましい。例えば、２種類の樹脂から構成されている場合、非融着樹脂を融着樹脂で被覆した芯鞘型融着繊維、非融着樹脂と融着樹脂とを貼り合せたサイドバイサイド型融着繊維、を挙げることができる。特に、芯鞘型融着繊維であると、剛性の優れる摩擦帯電不織布層であることができるため好適である。
【００４３】
前述の通り、ポリエステル系樹脂を融着樹脂とする融着繊維が好適であるため、非融着樹脂と融着樹脂との組合せ（非融着樹脂／融着樹脂）が、ポリエチレンテレフタレート／共重合ポリエステルの組合せ、ポリエチレンテレフタレート／ポリブチレンテレフタレートの組合せ、ポリエチレンテレフタレート／ポリトリメチレンテレフタレートの組合せからなるのが好ましく、特に、前記樹脂の組合せが芯成分／鞘成分であるのが好ましい。
【００４４】
なお、摩擦帯電不織布層が融着繊維を含んでいる場合、摩擦帯電不織布層を構成する融着繊維は融着不織布層を構成する融着繊維と同じであっても良いし、異なっていても良いが、同じであると、融着不織布層と摩擦帯電不織布層とが強固に融着し、層間剥離しにくい濾過材であることができる。
【００４５】
また、本発明の摩擦帯電不織布層は、前述の通り、ポリオレフィン系繊維とアクリル系繊維とを含んでいるのが好ましいが、融着繊維を含んでいる場合、ポリオレフィン系繊維とアクリル系繊維に加えて融着繊維を含んでいても良いし、アクリル系繊維に替えて融着繊維を含み、融着繊維とポリオレフィン系繊維とを含んでいても良い。
【００４６】
なお、摩擦帯電不織布層の構成繊維の繊度は特に限定するものではないが、繊維の表面積が広いと、繊維同士が擦れやすく、帯電量が多くなって、捕集効率の向上が望めるため、１０ｄｔｅｘ以下であるのが好ましく、７ｄｔｅｘ以下であるのがより好ましく、５ｄｔｅｘ以下であるのが更に好ましく、３ｄｔｅｘ以下であるのが更に好ましい。一方で、繊維が細くなり過ぎると、圧力損失が上昇しやすくなる傾向があるため、０．１ｄｔｅｘ以上であるのが好ましく、０．５ｄｔｅｘ以上であるのがより好ましく、１ｄｔｅｘ以上であるのが更に好ましい。
【００４７】
また、摩擦帯電不織布層構成繊維の繊維長は特に限定するものではないが、繊維長が短くても長くても、構成繊維が均一に分散することが困難になる傾向があり、結果として、捕集効率が悪くなる傾向があるため、２０〜１５０ｍｍであるのが好ましく、３５〜１１０ｍｍであるのがより好ましく、５０〜８０ｍｍであるのが更に好ましい。
【００４８】
本発明の摩擦帯電不織布層は、構成樹脂の異なる２種類以上の繊維が混在した層であるが、構成樹脂の異なる繊維の混合比率は効率的に摩擦帯電する比率であれば良く、繊維の組合せによって異なるため、特に限定するものではないが、繊維同士の摩擦によって帯電しやすいように、正に帯電する繊維本数と、負に帯電する繊維本数との比率が、１：０．５〜２であるのが好ましく、１：０．５６〜１．８であるのがより好ましく、１：０．６３〜１．６であるのが更に好ましく、１：０．６７〜１．５であるのが更に好ましい。
【００４９】
なお、摩擦帯電不織布層が融着繊維を含んでいる場合であっても、繊維同士の摩擦によって帯電しやすいように、正に帯電する繊維本数と、負に帯電する繊維本数との比率が前記比率であるように、融着繊維が混在しているのが好ましい。摩擦帯電不織布層の剛性と毛羽立ちを抑えるために、融着繊維を含んでいる場合には、摩擦帯電不織布層の１ｍａｓｓ％以上を融着繊維が占めているのが好ましく、２ｍａｓｓ％以上を融着繊維が占めているのがより好ましい。一方で、融着繊維量が多くなると、摩擦帯電に関与する繊維量が少なくなり、充分に帯電できない傾向があるため、融着繊維は摩擦帯電不織布層の６０ｍａｓｓ％以下であるのが好ましく、５０ｍａｓｓ％以下であるのがより好ましく、４０ｍａｓｓ％以下であるのが更に好ましい。
【００５０】
本発明の摩擦帯電不織布層の目付は特に限定するものではないが、帯電量が多いように、ある程度の繊維量があるのが好ましいため、２０ｇ／ｍ２以上であるのが好ましく、３０ｇ／ｍ２以上であるのがより好ましく、４０ｇ／ｍ２以上であるのが更に好ましい。一方で、目付が高過ぎると、圧力損失が上昇する傾向があるため、２００ｇ／ｍ２以下であるのが好ましく、１８０ｇ／ｍ２以下であるのがより好ましく、１５０ｇ／ｍ２以下であるのが更に好ましく、１００ｇ／ｍ２以下であるのが更に好ましく、８０ｇ／ｍ２以下であるのが更に好ましく、６０ｇ／ｍ２以下であるのが更に好ましい。
【００５１】
特に、帯電量が多いように、摩擦帯電不織布層における、摩擦帯電に関与する繊維量は２０ｇ／ｍ２以上であるのが好ましく、３０ｇ／ｍ２以上であるのがより好ましく、３５ｇ／ｍ２以上であるのが更に好ましく、４０ｇ／ｍ２以上であるのが更に好ましく、４５ｇ／ｍ２以上であるのが更に好ましい。一方、摩擦帯電不織布層における、摩擦帯電に関与する繊維量は圧力損失が上昇しにくいように、２００ｇ／ｍ２以下であるのが好ましく、１８０ｇ／ｍ２以下であるのがより好ましく、１５０ｇ／ｍ２以下であるのが更に好ましく、１００ｇ／ｍ２以下であるのが更に好ましく、８０ｇ／ｍ２以下であるのが更に好ましく、６０ｇ／ｍ２以下であるのが更に好ましい。
【００５２】
また、摩擦帯電不織布層の厚さは特に限定するものではないが、構成繊維がある程度、自由に動いて、摩擦帯電しやすいように、０．５ｍｍ以上であるのが好ましく、０．６ｍｍ以上であるのがより好ましく、０．７ｍｍ以上であるのが更に好ましく、０．８ｍｍ以上であるのが更に好ましく、１ｍｍ以上であるのが更に好ましい。一方で、形態安定性に優れ、汎用性に優れる濾過材であるように、２０ｍｍ以下であるのが好ましく、１０ｍｍ以下であるのがより好ましく、５ｍｍ以下であるのが更に好ましく、３ｍｍ以下であるのが更に好ましく、２ｍｍ以下であるのが更に好ましい。
【００５３】
本発明の濾過材は前述のような融着不織布層と摩擦帯電不織布層とを有するものであるが、その１００γ値は３５以上の捕集効率の優れるものである。この１００γ値が大きければ大きい程、初期圧力損失が低く、捕集効率が高いことを意味するため、１００γ値が大きい程、摩擦帯電不織布層の帯電レベルが高いことを意味する。そのため、１００γ値は４０以上であるのが好ましく、４５以上であるのがより好ましく、５０以上であるのが更に好ましく、５５以上であるのが更に好ましく、６０以上であるのが更に好ましく、６５以上であるのが更に好ましく、７０以上であるのが更に好ましい。
【００５４】
この１００γ値は次の手順により得られる値である。
（１）粒径０．３〜０．５（μｍ）の大気塵を用い、面風速１０（ｃｍ／秒）の条件で、捕集効率（＝Ｅ、単位：％）を測定する。つまり、次の式から捕集効率（＝Ｅ）を算出する。なお、この式において、Ａは濾過材よりも下流側における大気塵数（単位：個）を意味し、Ｂは濾過材よりも上流側における大気塵数（単位：個）を意味する。
Ｅ＝（１−Ａ／Ｂ）×１００
（２）前記捕集効率測定前における、面風速１０（ｃｍ／秒）の条件での初期圧力損失（＝ΔＰ、単位：Ｐａ）を測定する。
（３）これら捕集効率（＝Ｅ）と初期圧力損失（＝ΔＰ）を用いて、次の数式（但し「ｌｎ」は自然対数）から算出される値を１００γ値とする。
１００γ＝［｛−ｌｎ（１−Ｅ／１００）｝／ΔＰ］×１００
【００５５】
本発明の濾過材は前述のような融着不織布層と摩擦帯電不織布層とを有するものであるが、融着不織布層構成繊維及び／又は摩擦帯電不織布層構成繊維の一部は他方の層に進入し、絡合しているのが好ましい。このように他方の層に進入し、絡合していることによって、融着不織布層と摩擦帯電不織布層とが剥離しにくいため、濾過性能の優れる濾過材であることができる。特に、摩擦帯電不織布層構成繊維が融着不織布層に進入していると、濾過材製造時、濾過材加工時、或いは濾過材使用時に、融着不織布層が変形（特に厚さ方向に変形）した時に、摩擦帯電不織布層構成繊維同士が擦れ合い、摩擦帯電しやすく、帯電量が減少しにくく、捕集効率が優れるため、好適な態様である。
【００５６】
本発明の濾過材は、前述のような融着不織布層と摩擦帯電不織布層とを有するものであるが、いずれの層も一層である必要はなく、いずれかの層を二層以上、又はいずれの層も二層以上有していても良い。特に、摩擦帯電不織布層の両面に、前述のような融着不織布層を備えた三層構造であると、剛性が優れているため好適である。また、摩擦帯電不織布層の両面に、融着不織布層を備えていることによって、濾過材加工時等の摩擦しやすい場面においても、毛羽立つことがないため好適である。
【００５７】
このように濾過材が摩擦帯電不織布層の両面に融着不織布層を備えた三層構造である場合、難燃性に優れているように、いずれの融着不織布層も構成繊維として、限界酸素指数が２０以上の繊維を含み、摩擦帯電不織布層の目付の０．５倍以上の目付を有するのが好ましい。限界酸素指数が２０以上の繊維が多い方が難燃性に優れているため、限界酸素指数が２０以上の繊維はいずれの融着不織布層においても、７０ｍａｓｓ％以上を占めているのが好ましく、８０ｍａｓｓ％以上を占めているのがより好ましく、９０ｍａｓｓ％以上を占めているのが更に好ましく、１００ｍａｓｓ％を占めているのが最も好ましい。また、融着不織布層の目付が高い、つまり、限界酸素指数が２０以上の繊維量が多い方が難燃性に優れているため、いずれの融着不織布層も、目付が摩擦帯電不織布層の目付の０．６倍以上であるのがより好ましく、０．７倍以上であるのが更に好ましく、０．８倍以上であるのが更に好ましく、０．９倍以上であるのが更に好ましく、１倍以上であるのが更に好ましい。一方で、融着不織布層の目付が高すぎると、厚さが厚くなり過ぎて襞折りしにくいなど、汎用性に劣る傾向があるため、融着不織布層の目付は摩擦帯電不織布層の目付の４倍以下であるのが好ましく、３倍以下であるのがより好ましく、２倍以下であるのが更に好ましい。
【００５８】
本発明の濾過材が三層構造からなる場合、融着不織布層は全く同じであっても良いし、構成繊維の樹脂組成、繊度、繊維長；融着不織布層の構造、繊維配合、目付、厚さ；の中から選ばれる、少なくとも一点で異なる融着不織布層であっても良い。前述の通り、摩擦帯電不織布層構成繊維は融着不織布層に進入し、絡合しているのが好ましいが、いずれか一方の融着不織布層に進入し、絡合していても、両方の融着不織布層に進入し、絡合していても良い。
【００５９】
本発明の濾過材は基本的に融着不織布層と摩擦帯電不織布層とからなるものであるが、濾過材の剛性と捕集効率に悪影響を与えないのであれば、別の層を有することもできる。例えば、ネット層、スパンボンド不織布層を有することによって、濾過材の剛性を更に高めることができ、また、メルトブロー不織布層、湿式不織布層、静電紡糸不織布層などの層を有することによって、捕集効率を高めることができる。なお、本発明の濾過材の摩擦帯電不織布層構成繊維の一部は融着不織布層に進入し、絡合しているのが好ましいため、このような場合、前述のような別の層は融着不織布層と摩擦帯電不織布層との間以外の所に位置しているのが好ましい。つまり、別の層は融着不織布層の外側、又は摩擦帯電不織布層の外側に位置しているのが好ましい。
【００６０】
本発明の濾過材の目付は特に限定するものではないが、４０〜４００ｇ／ｍ２であるのが好ましく、６０〜２８０ｇ／ｍ２であるのがより好ましく、８０〜２３０ｇ／ｍ２であるのが更に好ましく、９０〜１８０ｇ／ｍ２であるのが更に好ましく、１００〜１６０ｇ／ｍ２であるのが更に好ましい。
【００６１】
また、本発明の濾過材の厚さも特に限定するものではないが、０．７〜１２０ｍｍであるのが好ましく、０．９〜１５０ｍｍであるのがより好ましく、１．１〜３５ｍｍであるのが更に好ましく、１．３〜３５ｍｍであるのが更に好ましく、１．４〜２３ｍｍであるのが更に好ましく、１．５〜１３ｍｍであるのが更に好ましく、１．８〜８ｍｍであるのが更に好ましく、２〜５ｍｍであるのが更に好ましく、２〜４ｍｍであるのが更に好ましい。
【００６２】
更に、本発明の濾過材は融着不織布層を有し、剛性の優れるものであるが、ＪＩＳ  Ｌ  １９１３：2010の６．７．４に規定するガーレ法によって測定した剛軟度が２．５ｍＮ以上であるのが好ましく、３ｍＮ以上であるのがより好ましく、３．５ｍＮ以上であるのが更に好ましい。なお、試験片は、３０ｍｍ×４０ｍｍの大きさの長方形とし、摩擦帯電不織布層が表面に露出している場合には、摩擦帯電不織布層側が振り子Ｂと当接するように、３０ｍｍの辺をチャックに固定して測定する。
【００６３】
本発明のフィルタエレメントは前述のような本発明の濾過材を襞折りした状態で備えている。そのため、濾過材は充分な剛性を有し、隣接する濾過材同士が接触することもないため、充分な捕集効率を有するフィルタエレメントである。なお、本発明の濾過材は剛性のあるものであるため、襞折り加工を良好に実施して製造できるフィルタエレメントである。
【００６４】
本発明のフィルタエレメントは上述のような本発明の濾過材を使用していること以外は、従来のフィルタエレメントと全く同様であることができる。
【００６５】
例えば、襞折り加工は、ジグザグ形状に折って、襞を形成できる限り限定されず、例えば、レシプロ式やロータリー式などのプリーツ加工機、ジグザグ形状に成形された押型でプレスする方法により実施することができる。
【００６６】
また、襞折りした濾過材の外枠による固定は、例えば、ポリ酢酸ビニルなどのホットメルト樹脂を外枠と濾過材との間に介在させることにより行うことができる。なお、外枠としては、例えば、アルミニウム、アルミニウム合金、ステンレスなどの各種金属；各種樹脂；紙；不織布（例えば、本発明の濾過材）からなる外枠を使用することができる。
【００６７】
本発明の濾過材は、例えば、（１）融着繊維を含む融着用繊維ウエブと、構成樹脂の異なる２種類以上の繊維が混在した混在繊維ウエブとを積層して、融着用繊維ウエブ層と混在繊維ウエブ層とを有する積層繊維ウエブを形成する工程、（２）前記積層繊維ウエブを構成する融着用繊維ウエブ層の融着繊維を融着させて、融着不織布層と混在繊維ウエブ層とを有する、融着積層不織布を形成する工程、（３）前記融着積層不織布を洗浄し、油剤を取り除いて、洗浄積層不織布を形成する工程、（４）前記洗浄積層不織布の混在繊維ウエブ層構成繊維を、気体の作用による繊維同士の摩擦によって帯電させ、融着不織布層と摩擦帯電不織布層とを有する濾過材を形成する工程、により製造することができる。このように、本発明の濾過材の製造方法は、融着積層不織布層を形成し、油剤を取り除き、摩擦帯電しやすい洗浄積層不織布とした後に、気体の作用による繊維同士の摩擦によって帯電させる方法であり、帯電後に融着積層不織布層を形成する際の熱の影響を受けないため、捕集効率の優れる濾過材を製造することができる。また、気体の作用により摩擦帯電させる方法であり、気体の作用によっては融着繊維の融着部が損傷しないため、剛性の優れる濾過材を製造することができる。更に、混在繊維ウエブの両面に融着用繊維ウエブを積層して三層構造の積層繊維ウエブとした場合であっても、気体の作用によって、中間層の混在繊維ウエブ構成繊維を効果的に摩擦帯電させることができ、捕集効率の優れる濾過材を製造することができる。
【００６８】
より具体的には、まず、（１）融着繊維を含む融着用繊維ウエブと、構成樹脂の異なる２種類以上の繊維が混在した混在繊維ウエブとを積層して、融着用繊維ウエブ層と混在繊維ウエブ層とを有する積層繊維ウエブを形成する工程を実施する。融着用繊維ウエブは、例えば、前述のような融着繊維、必要であれば非融着繊維、好ましくは限界酸素指数が２０以上の繊維、を使用し、カード法、エアレイ法などの乾式法、湿式法、スパンボンド法により融着用繊維ウエブを形成することができる。なお、前述の通り、融着繊維は融着用繊維ウエブ中、３０ｍａｓｓ％以上含まれているのが好ましく、５０ｍａｓｓ％以上含まれているのがより好ましく、６０ｍａｓｓ％以上含まれているのが更に好ましく、７０ｍａｓｓ％以上含まれているのが最も好ましい。
【００６９】
一方、構成樹脂の異なる２種類以上の繊維が混在した混在繊維ウエブは、例えば、前述のような繊維を使用して、カード法、エアレイ法などの乾式法、湿式法により形成することができる。なお、本発明の濾過材を構成する摩擦帯電不織布層は、前述のような繊維から構成することができるが、摩擦によって帯電しやすいように、ポリオレフィン系繊維とアクリル系繊維とを含んでいるのが好ましいため、混在繊維ウエブ中に、ポリオレフィン系繊維とアクリル系繊維とを含んでいるのが好ましい。また、摩擦帯電不織布層に剛性や毛羽立ち防止性を付与する場合には、ポリオレフィン系繊維又はアクリル系繊維に替えて、又はポリオレフィン系繊維とアクリル系繊維に加えて、融着繊維を含んでいるのが好ましい。
【００７０】
なお、融着用繊維ウエブと混在繊維ウエブとの積層は、１層ずつ積層して積層繊維ウエブとしても良いが、いずれかの繊維ウエブを２層以上として積層繊維ウエブとしたり、両方の繊維ウエブを２層以上として積層繊維ウエブとすることができる。
【００７１】
特に、混在繊維ウエブの両面に融着用繊維ウエブを積層して積層繊維ウエブとすると、摩擦帯電不織布層の両面に融着不織布層を有する濾過材を製造することができ、更に剛性に優れ、毛羽立ちにくい濾過材を製造することができるため好適である。更に、融着用繊維ウエブが、酸素限界指数が２０以上の繊維を含み、混在繊維ウエブの目付の０．５倍以上の目付を有する場合には、難燃性にも優れる濾過材を製造することができるため、特に好適である。このように、混在繊維ウエブの両面に融着用繊維ウエブを積層して積層繊維ウエブとする場合、融着用繊維ウエブは全く同じであっても良いし、構成繊維の樹脂組成、繊度、繊維長；融着用繊維ウエブの形成方法、繊維配合、目付、厚さ；の中から選ばれる、少なくとも一点で異なる融着用繊維ウエブであっても良い。
【００７２】
次いで、（２）前記積層繊維ウエブを構成する融着用繊維ウエブ層の融着繊維を融着させて、融着不織布層と混在繊維ウエブ層とを有する、融着積層不織布を形成する工程を実施するが、その前に、前記積層繊維ウエブの混在繊維ウエブ層構成繊維又は融着用繊維ウエブ層構成繊維を、融着用繊維ウエブ層又は混在繊維ウエブ層へ進入させ、絡合させるのが好ましい。このように他方の層に進入させ、絡合させることによって、融着不織布層と摩擦帯電不織布層とが剥離しにくく、濾過性能の優れる濾過材を製造できるためである。特に、混在繊維ウエブ層構成繊維を融着用繊維ウエブ層へ進入させ、絡合させると、濾過材製造時、濾過材加工時、或いは濾過材使用時に、融着不織布層が変形（特に厚さ方向に変形）した時に、摩擦帯電不織布層構成繊維同士が擦れ合い、摩擦帯電しやすく、帯電量が減少しにくく、捕集効率が優れる濾過材であることができるため、好適である。
【００７３】
このように、融着用繊維ウエブ層の融着繊維を融着させる前の段階で、混在繊維ウエブ層構成繊維又は融着用繊維ウエブ層構成繊維を、融着用繊維ウエブ層又は混在繊維ウエブ層へ進入させ、絡合させれば、融着繊維の融着部を損傷することがないため、剛性の優れる濾過材を製造することができる。
【００７４】
この絡合方法は特に限定するものではないが、例えば、ニードルを作用させる方法、水流を作用させる方法などを挙げることができる。特に、ニードルを作用させる方法であると、比較的粗く絡合させることができ、混在繊維ウエブ層構成繊維の自由度が高く、後工程の気体の作用によっても充分に繊維同士を摩擦帯電させやすいため、好適である。この好適であるニードル条件は特に限定するものではないが、針密度３０〜１００本／ｃｍ２で作用させるのが好ましく、４０〜９０本／ｃｍ２で作用させるのがより好ましい。
【００７５】
なお、混在繊維ウエブ層の両面に融着用繊維ウエブ層を有する場合には、一方の融着用繊維ウエブ層側からのみニードル又は水流を作用させても良いし、両方の融着用繊維ウエブ層からニードル又は水流を作用させても良い。
【００７６】
好ましくは上述の通り、絡合させた後に、（２）前記積層繊維ウエブを構成する融着用繊維ウエブ層の融着繊維を融着させて、融着不織布層と混在繊維ウエブ層とを有する、融着積層不織布を形成する工程を有することによって、剛性の優れる濾過材を製造することができる。また、後述のような油剤を取り除くための洗浄の前の段階で融着繊維を融着させ、その後に摩擦帯電させており、融着繊維を融着させる際の熱の影響を受けないため、帯電量が多く、捕集効率に優れる濾過材を製造することができる。なお、洗浄する前の段階で融着繊維を融着させて融着不織布層を形成しているため、融着積層不織布を洗浄しても、洗浄による負荷に耐え、形態を維持できるという効果も奏する。
【００７７】
この融着用繊維ウエブ層の融着繊維を融着させて融着不織布層とする方法は、融着繊維が融着し、融着不織布層を形成できる方法であれば良く、融着条件は融着繊維によって異なるため、特に限定するものではない。この条件は融着繊維に応じて、実験的に適宜設定できる。なお、加熱手段は、例えば、熱風ドライヤ、赤外線ランプ、加熱ロールなどで実施することができるが、熱風ドライヤ、赤外線ランプなどの、固体による圧力が作用しない加熱手段であると、嵩高な融着不織布層とすることができ、剛性の優れる濾過材を製造しやすいため好適である。
【００７８】
なお、混在繊維ウエブ層が構成繊維として融着繊維を含んでいる場合には、融着用繊維ウエブ層を構成する融着繊維を融着させるのと同時に融着させると、製造工程上、好適である。そのため、混在繊維ウエブ層を構成する融着繊維の融着樹脂は、融着用繊維ウエブ層を構成する融着繊維の融着樹脂と、融点差が１０℃以内にあるのが好ましく、融点差が５℃以内にあるのがより好ましく、特に、同じ融着繊維からなるのが好ましい。しかしながら、混在繊維ウエブ層を構成する融着繊維の融着樹脂は、融着用繊維ウエブ層を構成する融着繊維の融着樹脂と、融点差が１０℃を超えていても良く、この場合、別工程でそれぞれ融着させることができる。
【００７９】
同様に、混在繊維ウエブ層の両面に融着用繊維ウエブ層を有する場合には、両方の融着用繊維ウエブ層構成融着繊維を同時に融着させると、製造工程上、好適である。そのため、一方の融着用繊維ウエブ層を構成する融着繊維の融着樹脂は、他方の融着用繊維ウエブ層を構成する融着繊維の融着樹脂と、融点差が１０℃以内にあるのが好ましく、融点差が５℃以内にあるのがより好ましく、特に、同じ融着繊維からなるのが好ましい。しかしながら、一方の融着用繊維ウエブ層を構成する融着繊維の融着樹脂は、他方の融着用繊維ウエブ層を構成する融着繊維の融着樹脂と、融点差が１０℃を超えていても良く、この場合、別工程で融着させることができる。
【００８０】
続いて、（３）前記融着積層不織布を洗浄し、油剤を取り除いて、洗浄積層不織布を形成する工程を実施する。この工程を実施することにより、混在繊維ウエブ層を構成する繊維の吸湿性を低下させることができるため、効率良く、摩擦帯電させることができる。このように、融着積層不織布を形成した後に油剤を取り除いているため、油剤の付着した繊維を使用して混在繊維ウエブを形成できる。そのため、油剤を取り除いた繊維を使用して混在繊維ウエブを形成する場合と比較して、繊維の開繊性に優れており、捕集効率を高めることができるとともに、生産安定性に寄与し、更には、開繊機に対して除電器等の設置の必要がなくなるなど、装置構成を簡潔にできるという効果を奏する。
【００８１】
この融着積層不織布の洗浄方法は特に限定するものではなく、例えば、アルカリ性水溶液、アルコール、水（温水又は熱水を含む）、又はこれらの混合溶液で洗浄することができる。なお、これら溶液を用いて、２回以上洗浄しても良い。その場合には、同じ溶液であっても良いし、異なる溶液であっても良い。
【００８２】
そして、（４）前記洗浄積層不織布の混在繊維ウエブ層構成繊維を、気体の作用による繊維同士の摩擦によって帯電させ、融着不織布層と摩擦帯電不織布層とを有する濾過材を形成する工程を実施して、本発明の濾過材を製造することができる。このように、本発明においては、気体の作用によって摩擦帯電させているため、融着繊維の融着部を損傷させることがない。そのため、融着不織布層が本来有する剛性を維持することができるため、剛性の優れる濾過材を製造することができる。つまり、ニードルを作用させて摩擦帯電させる場合のように、固体を利用して摩擦帯電させると、融着繊維の融着部が損傷し、融着不織布層の剛性を維持することが困難であるが、気体によって摩擦帯電させているため、融着繊維の融着部が損傷せず、融着不織布層の剛性を維持することができ、結果として、剛性の優れる濾過材を製造することができる。
【００８３】
特に、混在繊維ウエブ層の両面に融着不織布層を有する三層構造の洗浄積層不織布であったとしても、融着不織布層の嵩を減じることなく、気体の作用によって、中間層の混在繊維ウエブ層構成繊維を効果的に摩擦帯電させることができるため、剛性を損なわない、という効果も奏する。
【００８４】
本発明で用いる気体は混在繊維ウエブ層構成繊維を摩擦帯電させることができる限り、特に限定するものではないが、例えば、酸素、窒素、水素、塩素；メタンなどの炭化水素ガス；二酸化炭素などの炭素酸化物；二酸化窒素などの窒素酸化物；二酸化硫黄などの硫黄酸化物；アルゴン、ヘリウム、ネオンなどの希ガス；などを挙げることができ、これら単独からなる気体、あるいはこれらの混合気体（例えば、大気）であることができ、製造環境の点から大気であるのが好ましい。
【００８５】
なお、気体の作用によって混在繊維ウエブ層構成繊維同士を摩擦帯電させる方法は特に限定するものではないが、例えば、ノズル等の気体噴出口から気体を、洗浄積層不織布に向けて噴出することによって摩擦帯電させることができる。このように気体を噴出する場合、洗浄積層不織布において、混在繊維ウエブ層が表面に露出している場合には、摩擦帯電しやすいように、混在繊維ウエブ層面に対して、気体を噴出するのが好ましい。なお、混在繊維ウエブ層が表面に露出している洗浄積層不織布であっても、両表面層に対して、気体を噴出するのが好ましい。一方、両表面層が融着不織布層からなる三層構造の洗浄積層不織布の場合には、摩擦帯電しやすいように、両表面層面に対して、気体を噴出するのが好ましい。なお、混在繊維ウエブ層構成繊維が融着不織布層に進入し、絡合している場合には、摩擦帯電しやすいように、混在繊維ウエブ層構成繊維が進入した融着不織布層面に対して、気体を噴出するのが好ましい。
【００８６】
なお、ノズル等の気体噴出口は１つである必要はなく、２つ以上であることができ、洗浄積層不織布の幅に相当するだけの数の気体噴出口から気体を噴出すると、全体的に均一に帯電した摩擦帯電不織布層とすることができるため、好適である。
【００８７】
この噴出される気体は、混在繊維ウエブ層構成繊維が摩擦帯電しやすいように、ある程度の流量であるのが好ましい。より具体的には、１つの気体噴出口（例えば、ノズル）あたり、８０ＮＬ／ｍｉｎ．以上であるのが好ましく、１００ＮＬ／ｍｉｎ．以上であるのがより好ましく、１２０ＮＬ／ｍｉｎ．以上であるのが更に好ましく、１３０ＮＬ／ｍｉｎ．以上であるのが更に好ましく、１４０ＮＬ／ｍｉｎ．以上であるのが更に好ましい。
【００８８】
なお、気体の噴出は連続的であっても良いが、断続的であると、混在繊維ウエブ層構成繊維を叩く感じとなり、より摩擦帯電しやすいため好適である。例えば、５回／秒以上の間隔で断続的に気体を噴出するのが好ましく、１０回／秒以上の間隔であるのがより好ましく、１５回／秒以上の間隔であるのが更に好ましく、１８回／秒以上の間隔であるのが更に好ましい。
【００８９】
また、気体の作用時間は混在繊維ウエブ層構成繊維を摩擦帯電できる時間であれば良く、特に限定するものではないが、０．５秒以上であるのが好ましく、１秒以上であるのがより好ましく、１．５秒以上であるのが更に好ましい。
【００９０】
更に、気体の温度も特に限定するものではないが、気体の熱によって帯電量に影響を与えないように、また、製造上のエネルギーの観点から、６０℃以下であるのが好ましく、５０℃以下であるのがより好ましく、４０℃以下であるのが更に好ましい。
【実施例】
【００９１】
以下に、本発明の実施例を記載するが、本発明は次の実施例に限定されるものではない。【００９２】
（芯鞘型融着繊維Ａ）
ポリエチレンテレフタレートを芯成分とし、共重合ポリエステル（融点：１１０℃）を鞘成分とする芯鞘型融着繊維Ａ（繊度：１７ｄｔｅｘ、繊維長：５１ｍｍ、限界酸素指数：２０、ＨＵＶＩＳ社製、商品名：ＬＭＦ）を用意した。【００９３】
（芯鞘型融着繊維Ｂ）
ポリエチレンテレフタレートを芯成分とし、共重合ポリエステル（融点：１１０℃）を鞘成分とする芯鞘型融着繊維Ｂ（繊度：６．６ｄｔｅｘ、繊維長：５１ｍｍ、限界酸素指数：２０、ＨＵＶＩＳ社製、商品名：ＬＭＦ）を用意した。【００９４】
（アクリル系繊維）
アクリル系繊維として、有機溶媒に溶解させた紡糸液を湿式紡糸したポリアクリロニトリル系アクリル繊維［ボンネル（登録商標）Ｈ８１５、繊度：２．２ｄｔｅｘ、繊維長：５１ｍｍ、限界酸素指数：１８、三菱レイヨン製、密度：１．１５ｇ／ｃｍ３］を用意した。【００９５】
（ポリプロピレン系繊維）
ポリプロピレン系繊維として、ウベニットウＰＰ−ＮＭ（繊度：２．２ｄｔｅｘ、繊維長：５１ｍｍ、限界酸素指数：１８、宇部日東化成株式会社製、密度：０．８９ｇ／ｃｍ３）を用意した。【００９６】
（実施例１）
（１）芯鞘型融着繊維Ａ８０ｍａｓｓ％と芯鞘型融着繊維Ｂ２０ｍａｓｓ％とを混綿し、カード機により開繊して、融着用繊維ウエブＡ（目付：５０ｇ／ｍ２）を形成した。また、融着用繊維ウエブＡと全く同様にして、融着用繊維ウエブＢ（目付：５０ｇ／ｍ２）を形成した。【００９７】
また、アクリル系繊維６０ｍａｓｓ％とポリプロピレン系繊維４０ｍａｓｓ％とを混綿し（アクリル系繊維本数：ポリプロピレン系繊維本数＝１．５：１)、カード機により開繊して、混在繊維ウエブ（目付：５０ｇ／ｍ２）を形成した。【００９８】
その後、前記融着用繊維ウエブＡ、Ｂを混在繊維ウエブの両面に積層し、融着用繊維ウエブＡ層／混在繊維ウエブ層／融着用繊維ウエブＢ層の三層積層繊維ウエブを形成した。【００９９】
次いで、前記三層積層繊維ウエブの融着用繊維ウエブＡ層側から、針密度４０本／ｃｍ２でニードルを作用させることにより、混在繊維ウエブ層を構成するアクリル系繊維とポリプロピレン系繊維の一部を融着用繊維ウエブＢ層へ進入させるとともに絡合させ、一体化積層繊維ウエブを形成した。【０１００】
（２）前記一体化積層繊維ウエブを温度１５０℃に設定した熱風ドライヤで熱処理し、融着用繊維ウエブ層Ａ、Ｂを構成する芯鞘型融着繊維Ａ及びＢの鞘成分のみを融着させ、融着不織布Ａ層／混在繊維ウエブ層／融着不織布Ｂ層の三層構造を有する融着積層不織布を形成した。【０１０１】
（３）前記融着積層不織布を温度７０℃の温水で６秒洗浄した後、自然乾燥して、油剤を取り除いた洗浄積層不織布を形成した。【０１０２】
（４）前記洗浄積層不織布に対して、２０本のノズルを用い、融着不織布Ａ層面に対して、室温の空気を、１本のノズルあたり１５０ＮＬ／ｍｉｎ．の流量、２０回／秒の間隔で断続的に、１．７秒間噴出した後、２０本のノズルを用い、融着不織布Ｂ層面に対して、室温の空気を、１本のノズルあたり１５０ＮＬ／ｍｉｎ．の流量、２０回／秒の間隔で断続的に、１．７秒間噴出することによって、混在繊維ウエブ層構成繊維を摩擦帯電させ、融着不織布Ａ層／摩擦帯電不織布層／融着不織布Ｂ層の三層構造を有する濾過材（目付：１５０ｇ／ｍ２、厚さ：３ｍｍ、摩擦帯電不織布層構成繊維は融着不織布Ｂ層に進入）を製造した。この濾過材の物性は表１に示す通りであった。【０１０３】
（比較例１）
実施例１と同様にして形成した、融着不織布Ａ層／混在繊維ウエブ層／融着不織布Ｂ層の三層構造を有する融着積層不織布に対して、洗浄することなく、融着不織布Ａ層側から針密度８０本／ｃｍ２でニードルを作用させることにより、混在繊維ウエブ層構成繊維を摩擦帯電させ、融着不織布Ａ層／摩擦帯電不織布層／融着不織布Ｂ層の三層構造を有する濾過材（目付：１５０ｇ／ｍ２、厚さ：３ｍｍ、摩擦帯電不織布層構成繊維は融着不織布Ｂ層に進入）を製造した。この濾過材の物性は表１に示す通りであった。【０１０４】
（比較例２）
実施例１と同様にして、融着用繊維ウエブＡ（目付：５０ｇ／ｍ２）及び融着用繊維ウエブＢ（目付：５０ｇ／ｍ２）を形成した。【０１０５】
また、温度７０℃の温水で６秒洗浄した後、自然乾燥して、油剤を取り除いたアクリル系繊維６０ｍａｓｓ％と、同様に洗浄したポリプロピレン系繊維４０ｍａｓｓ％とを混綿し（アクリル系繊維本数：ポリプロピレン系繊維本数＝１．５：１)、カード機により開繊して、摩擦帯電した混在繊維ウエブ（目付：５０ｇ／ｍ２）を形成した。【０１０６】
その後、前記融着用繊維ウエブＡ、Ｂを混在繊維ウエブの両面に積層し、融着用繊維ウエブＡ層／混在繊維ウエブ層／融着用繊維ウエブＢ層の三層積層繊維ウエブを形成した。【０１０７】
次いで、前記三層積層繊維ウエブの融着用繊維ウエブＡ層側から、針密度４０本／ｃｍ２でニードルを作用させることにより、混在繊維ウエブ層を構成するアクリル系繊維とポリプロピレン系繊維の一部を融着用繊維ウエブＢ層へ進入させるとともに絡合及び帯電させ、融着用繊維ウエブＡ層／摩擦帯電不織布層／融着用繊維ウエブＢ層の三層からなる一体化積層繊維ウエブを形成した。【０１０８】
そして、前記一体化積層繊維ウエブを温度１５０℃に設定した熱風ドライヤで熱処理し、融着用繊維ウエブ層Ａ、Ｂを構成する芯鞘型融着繊維Ａ及びＢの鞘成分のみを融着させ、融着不織布Ａ層／摩擦帯電不織布層／融着不織布Ｂ層の三層構造を有する濾過材（目付：１５０ｇ／ｍ２、厚さ：３ｍｍ、摩擦帯電不織布層構成繊維は融着不織布Ｂ層に進入）を製造した。この濾過材の物性は表１に示す通りであった。【０１０９】
（実施例２）
融着用繊維ウエブＡ、Ｂの目付を４０ｇ／ｍ２とし、混在繊維ウエブの目付を３０ｇ／ｍ２としたこと以外は実施例１と同様にして、融着不織布Ａ層／摩擦帯電不織布層／融着不織布Ｂ層の三層構造を有する濾過材（目付：１１０ｇ／ｍ２、厚さ：２．５ｍｍ、摩擦帯電不織布層構成繊維は融着不織布Ｂ層に進入）を製造した。この濾過材の物性は表１に示す通りであった。【０１１０】
（実施例３）
融着用繊維ウエブＡ、Ｂの目付を２０ｇ／ｍ２とし、混在繊維ウエブの目付を５０ｇ／ｍ２としたこと以外は実施例１と同様にして、融着不織布Ａ層／摩擦帯電不織布層／融着不織布Ｂ層の三層構造を有する濾過材（目付：９０ｇ／ｍ２、厚さ：２．２ｍｍ、摩擦帯電不織布層構成繊維は融着不織布Ｂ層に進入）を製造した。この濾過材の物性は表１に示す通りであった。【０１１１】
（実施例４）
芯鞘型融着繊維Ａ６０ｍａｓｓ％と芯鞘型融着繊維Ｂ１５ｍａｓｓ％、アクリル系繊維１５ｍａｓｓ％、及びポリプロピレン繊維１０ｍａｓｓ％とを混綿し、カード機により開繊して、融着用繊維ウエブＡ（目付：５０ｇ／ｍ２）を形成した。また、融着用繊維ウエブＡと全く同様にして、融着用繊維ウエブＢ（目付：５０ｇ／ｍ２）を形成した。【０１１２】
この融着用繊維ウエブＡ、Ｂを使用したこと以外は、実施例１と全く同様にして、融着不織布Ａ層／摩擦帯電不織布層／融着不織布Ｂ層の三層構造を有する濾過材（目付：１５０ｇ／ｍ２、厚さ：３ｍｍ、摩擦帯電不織布層構成繊維は融着不織布Ｂ層に進入）を製造した。この濾過材の物性は表１に示す通りであった。【０１１３】
（実施例５）
（１）芯鞘型融着繊維Ａ（嵩高用融着繊維）８０ｍａｓｓ％と芯鞘型融着繊維Ｂ（嵩高用融着繊維）２０ｍａｓｓ％とを混綿し、カード機により開繊して、融着用繊維ウエブＡ（目付：１００ｇ／ｍ２）を形成した。【０１１４】
また、アクリル系繊維６０ｍａｓｓ％とポリプロピレン系繊維４０ｍａｓｓ％とを混綿し(アクリル系繊維本数：ポリプロピレン系繊維本数＝１．５：１)、カード機により開繊して、混在繊維ウエブ（目付：５０ｇ／ｍ２）を形成した。【０１１５】
その後、前記融着用繊維ウエブＡを混在繊維ウエブの片面に積層し、融着用繊維ウエブＡ層／混在繊維ウエブ層の二層積層繊維ウエブを形成した。【０１１６】
次いで、前記二層積層繊維ウエブの混在繊維ウエブ層側から、針密度４０本／ｃｍ２でニードルを作用させることにより、混在繊維ウエブ層を構成するアクリル系繊維とポリプロピレン系繊維の一部を融着用繊維ウエブＡ層へ進入させるとともに絡合し、一体化積層繊維ウエブを形成した。【０１１７】
（２）前記一体化積層繊維ウエブを温度１５０℃に設定した熱風ドライヤで熱処理し、融着用繊維ウエブＡ層を構成する芯鞘型融着繊維Ａ及びＢの鞘成分のみを融着させ、融着不織布Ａ層／混在繊維ウエブ層の二層構造を有する融着積層不織布を形成した。【０１１８】
（３）前記融着積層不織布を温度７０℃の温水で６秒洗浄した後、自然乾燥して、油剤を取り除いた洗浄積層不織布を形成した。【０１１９】
（４）前記洗浄積層不織布の融着不織布Ａ層面に対して、２０本のノズルを用い、室温の空気を、１本のノズルあたり１５０ＮＬ／ｍｉｎ．の流量、２０回／秒の間隔で断続的に、１．７秒間噴出することによって、混在繊維ウエブ層構成繊維を摩擦帯電させ、融着不織布Ａ層／摩擦帯電不織布層の二層構造を有する濾過材（目付：１５０ｇ／ｍ２、厚さ：３ｍｍ、摩擦帯電不織布層構成繊維は融着不織布Ａ層に進入）を製造した。この濾過材の物性は表１に示す通りであった。【０１２０】
（実施例６）
洗浄積層不織布の混在繊維ウエブ層面に対して、２０本のノズルを用い、室温の空気を、１本のノズルあたり１５０ＮＬ／ｍｉｎ．の流量、２０回／秒の間隔で断続的に、１．７秒間噴出することによって、混在繊維ウエブ層構成繊維を摩擦帯電させたこと以外は、実施例５と全く同様にして、融着不織布Ａ層／摩擦帯電不織布層の二層構造を有する濾過材（目付：１５０ｇ／ｍ２、厚さ：３ｍｍ、摩擦帯電不織布層構成繊維は融着不織布Ａ層に進入）を製造した。この濾過材の物性は表１に示す通りであった。【０１２１】
（濾過材の評価）
（１）捕集効率、初期圧力損失及び１００γ値の測定；
平板状の濾過材を、融着不織布Ａ層を上流側として、有効間口面積０．０４ｍ２のホルダーにセットした後、粒径０．３〜０．５μｍの大気塵（大気塵数：Ｂ）を濾過材の上流側に供給し、面風速１０ｃｍ／ｓｅｃ．で空気を通過させた場合における、下流側における大気塵数（Ａ）をパーティクルカウンタ（ＲＩＯＮ社製：形式ＫＣ−０１Ｃ）で測定し、次式により捕集効率（＝Ｅ、単位：％）を算出した。この結果は表１に示す通りであった。
Ｅ＝（１−Ａ／Ｂ）×１００【０１２２】
また、前記捕集効率の測定試験開始前、面風速１０ｃｍ／ｓｅｃ．での初期圧力損失△Ｐ（単位：Ｐａ）を測定した。この結果も表１に示す通りであった。【０１２３】
更に、前記捕集効率（Ｅ）と初期圧力損失ΔＰとから、次式（但し「ｌｎ」は自然対数）に基いて１００γ値を算出した。この結果も表１に示す通りであった。
１００γ＝［｛−ｌｎ（１−Ｅ／１００）｝／ΔＰ］×１００【０１２４】
（２）剛性の測定；
ＪＩＳ  Ｌ  １９１３：2010の６．７．４に規定するガーレ法によって、剛性を測定した。なお、試験片は３０ｍｍ×４０ｍｍの大きさの長方形とし、３０ｍｍの辺をチャックに固定して測定した。なお、三層からなる濾過材の場合には、融着不織布Ａ層側が振り子Ｂと当接するように、３０ｍｍの辺をチャックに固定し、二層からなる濾過材の場合には、摩擦帯電不織布層側が振り子Ｂと当接するように、３０ｍｍの辺をチャックに固定して測定した。これらの結果は表１に示す通りであった。【０１２５】
（３）毛羽立ちの評価；
ＪＩＳ  Ｌ  ０８４９：2013の９．２［摩擦試験機ＩＩ形（学振形）法］の乾燥試験に則り、試験片の中央部１００ｍｍ間を、毎分３０回の往復速度で、１０回摩擦した。その後、目視により、次の基準にしたがって、毛羽立ちの程度を評価した。なお、三層からなる濾過材の場合には、融着不織Ａ層側の毛羽立ちの程度を評価し、二層からなる濾過材の場合には、摩擦帯電不織布層側の毛羽立ちの程度を評価した。この結果は表１に示す通りであった。【０１２６】
（評価基準）
○：毛羽立った繊維がほとんど発生しておらず、毛羽立った繊維の絡んだ毛玉も発生していない。
△：引張ると脱離する毛羽立った繊維が発生しており、毛羽立った繊維の絡んだ毛玉が少し発生している。
×：引張ると容易に脱離する毛羽立った繊維が発生しており、毛羽立った繊維の絡んだ毛玉が多く発生している。【０１２７】
（４）難燃性の評価；
ＪＡＣＡ  Ｎｏ．１１Ａ−２００３「空気清浄装置用ろ材の燃焼性試験難燃性試験」に規定する方法によって、５つの試験片について評価を行い、次の基準により難燃性を評価した。なお、試験片は１５０ｍｍ×５０ｍｍの長方形とし、融着不織布Ａ層側に火があたるように設置して測定した。この結果は表１に示す通りであった。【０１２８】
○：着炎し、燃焼距離が２５ｍｍを超える試験片が０〜１片である。
△：着炎し、燃焼距離が２５ｍｍを超える試験片が２〜３片である。
×：着炎し、燃焼距離が２５ｍｍを超える試験片が４〜５片である。【０１２９】
【表１】
2016129615.tif 000002
【０１３０】
以上の結果から、次のことが分かった。
（１）実施例１と比較例１との比較から、融着繊維の融着部が損傷していないと、剛性がより優れている。
（２）実施例１と比較例２との比較から、摩擦帯電後に熱処理をすることなく製造した濾過材は、捕集効率及び１００γ値が高く、濾過性能に優れている。
（３）実施例１と実施例２との比較から、摩擦帯電に関与する繊維（実施例１、２の場合には、ポリプロピレン系繊維とアクリル系繊維）の総量が多い方が、より捕集効率が高い。また、融着不織布層の目付が高い方が、より剛性が高い。
（４）実施例１と実施例３との比較から、融着不織布層が限界酸素指数２０以上の繊維を含み、摩擦帯電不織布層の目付の０．５倍以上の目付であると、難燃性に優れている。
（５）実施例１と実施例４との比較から、融着不織布層の構成繊維として、繊度１５ｄｔｅｘ以上の繊維を含んでいると、初期圧力損失が低く、１００γ値が高い。また、限界酸素指数２０以上の繊維量が多い方が難燃性に優れている。
（６）実施例１と実施例５との比較から、融着不織布層の総目付が同じであっても、両表面層が融着不織布層である方が、剛性が高い。また、両表面層が限界酸素指数２０以上の繊維を含む融着不織布層である方が難燃性に優れている。
（７）実施例５と実施例６との比較から、二層構造の濾過材である場合、混在繊維ウエブ層側から気体を作用させた方が、捕集効率及び１００γ値が高い。また、融着不織布層側から気体を作用させた方が、毛羽立ちがない。
【産業上の利用可能性】
【０１３１】
本発明の濾過材は剛性を有するとともに、捕集効率の優れるものであるため、襞折りしたフィルタエレメント用の濾過材として好適に使用することができる。特に、摩擦帯電不織布層の両面に融着不織布層を有する濾過材は、剛性及び捕集効率に加えて、難燃性に優れ、しかも毛羽立ちにくいため、これら物性を必要とする用途、例えば、エアフィルタ、マスクとして好適に使用できる。
以上、本発明を特定の態様に沿って説明したが、当業者に自明の変形や改良は本発明の範囲に含まれる。
【国際調査報告】
2016129615.tif 000003
2016129615.tif 000004
2016129615.tif 000005
2016129615.tif 000006